LiNi 1 / 3 Co 1 / 3 Mn 1 / 3 O 2 ( 니치 아 화학공업 제 ) 에 , LiNbO 3 를 이용 하 여 표면 처리 를 실시 하 여 정극 활물질 을 얻 었 다 . 이 정극 활물질 1 . 5 g 과 , 도전 조제 ( VGCF , 쇼 와 전공 제 ) 0 . 023 g 과 , 상기 고체 전해질 0 . 239 g 과 , 바인더 ( PVdF , 쿠 레 하제 ) 0 . 011 g 과 , 부티르산 부틸 ( 키시다 화학 제 ) 0 . 8 g 을 , 초음파 호모지나이저 ( UH - 50 , SMT 사제 ) 를 이용 하 여 혼합 하 여 , 정극 합 재 를 얻 었 다 .